Brevet FR2868093A1 — publié le 20050930

L'invention concerne un papier de sécurité couché authentifiable au moyen de points. Il est connu depuis de nombreuses années d'authentifier les papiers au moyen de points fluorescents introduits dans la masse du papier, le document FR 2 478 695 décrit une façon pour y parvenir, les brevets EP 719243 et EP 1074599 indiquent d'autres méthodes pour atteindre le même résultat. Toutes ces techniques ont pour but d'inclure dans l'intégralité de l'épaisseur du papier des particules fluorescentes visibles sous un éclairage ultraviolet. Ces procédés sont exclusivement réalisables pour le domaine des papiers non couchés. De tels papiers ne sont absolument pas aptes à être enduits avec une couche opaque qui masquerait les points. Lesquels papiers non couchés sont généralement filigranés et traités infalsifiables pour éviter les modifications des écritures. Un premier problème est donc qu'il n'est pas possible d'atteindre une qualité 15 d'impression élevée pour le papier au moyen d'un couchage sans perte des moyens d'authentification visuels contenus dans le papier sousjacent. Par ailleurs les techniques actuelles de réalisation des points limitent les authentifications à la fluorescence et à la détection sous lumière ultraviolette. Bien que cette technique d'identification soit très répandue et très efficace elle n'est pas suffisamment fiable pour être utilisée seule. En effet les faussaires sont maintenant bien informés de l'existence de ces éléments et comme les matières fluorescentes sont disponibles sur le marché il est possible de réaliser des faux documents de manière assez aisée si on utilise cette seule technique de sécurisation. Un deuxième problème est donc d'améliorer la sécurisation des documents au moyen d'une couche présentant plusieurs niveaux de sécurité, généralement il est considéré comme satisfaisant de proposer une authentification directe, perceptible sans appareil, une authentification au moyen d'un appareil commun, tel qu'une lampe ultraviolette par exemple, et une authentification cachée, vérifiable par les seules personnes informées oulet par un appareil spécifique. Concernant le domaine plus étroit des papiers de sécurité couchés il existe très peu de solutions amenant simultanément des caractéristiques d'infalsifiabilité, d'authentifiabilité et une aptitude élevée vis à vis de l'imprimabilité et de la personnalisation des documents en particulier. Des tentatives ont été réalisées pour proposer des papiers de sécurité couchés disposant de pseudo-filigranes, tel que cela est décrit dans le brevet US 6174586, toutefois de tels systèmes bien qu'améliorant l'imprimabilité des papiers n'amènent pas une sécurisation identique à celle d'un vrai filigrane, ces papiers n'ont pas connu un développement important. D'autres documents enseignent l'utilisation de l'introduction de pigments fluorescents dans les papiers couchés dans le but de former un fond homogène identifiable au moyen de lampe ultraviolette ou au moyen d'appareils de mesure de la phosphorescence, par exemple, de tels dispositifs sont utilisés pour les timbres poste et connus depuis longtemps. Le problème de ces dispositifs est également la faculté des faussaires à réaliser un document identique. Pour un document de faible valeur tel que le timbre ce type de protection est concevable mais pour des chèques, des billets de banque, des passeports ou d'autres documents de valeurs élevées une telle sécurisation n'est pas utilisable seule. La personnalisation des documents tels que les chèques, les passeports, les bons cadeaux, etc.. est réalisée au moyen de techniques d'impression numériques comme le jet d'encre ou l'impression laser, ces techniques nécessitent un traitement adapté du papier, de manière avantageuse un couchage, pour des raisons de performances qualitatives. Le niveau de qualité atteint par les papiers de sécurité non couchés ne permet pas aujourd'hui l'impression de photographies d'identité en jet d'encre sur des passeports avec une définition suffisante. Par ailleurs la personnalisation des documents en imprimante laser ne permet pas une fixation des toners suffisante en association avec une qualité d'impression élevée. Ces deux difficultés sont avantageusement résolues par un couchage toutefois un tel couchage contient classiquement des pigments qui ont pour effet de masquer les éléments de sécurité contenus dans le support, notamment les fibres fluorescentes. Il n'existe pas à ce jour de papier de sécurité couché satisfaisant, qui permet une personnalisation des documents de sécurité, notamment par la technique du jet d'encre, et qui soit authentifiable avec différents niveaux possibles de sécurisation par la couche seule. L'invention a donc pour objectif de résoudre ces principales difficultés. L'invention concerne un papier de sécurité couché caractérisé par le fait qu'une couche authentifiable est déposée sur un support ou un papier précouché, non fluorescent, ou comportant une luminescence formant un fond régulier, et par le fait que ladite couche authentifiable amène simultanément au papier: - une caractéristique d'imprimabilité spécifique améliorant la faculté de personnalisation par impression du papier, et au moins une sorte de points authentifiables de tailles hétérogènes, typiquement supérieures à 30 p, lesquels points étant nettement perceptibles à l'ceil nu lorsque le fond est illuminé sous lumière ultraviolette et ne modifiant pas substantiellement la blancheur du papier. Les avantages du papier de sécurité couché selon l'invention sont multiples, il est notamment amené des propriétés de personnalisation du papier satisfaisantes, par exemple au moyen de la technique jet d'encre, les authentifications par points hétérogènes sont difficiles à contrefaire et de plus différents niveaux de protection sont réalisables, du plus simple au plus sophistiqué. Par ailleurs la technique d'authentification en points est d'un coût très bas malgré le prix généralement élevé des matières premières utilisées, le fait d'introduire les produits à la surface du papier et non pas dans la totalité de l'épaisseur, comme cela est réalisé dans des techniques concurrentes, contribue à réduire également le coût de traitement. Enfin le procédé de préparation des points est assez facile à mettre en oeuvre et ne perturbe pas le procédé de couchage et les caractéristiques du papier obtenu. Enfin, suivant la formulation utilisée, il est possible de réaliser un couchage transparent satisfaisant pour l'ensemble des techniques numériques de personnalisation par impression. D'autres caractéristiques et avantages de l'invention se dégageront de la description qui va suivre et des exemples décrits. Une caractéristique essentielle du papier de sécurité selon l'invention est qu'il est couché, c'est à dire qu'il est appliqué à la surface du papier, sur la machine à papier ou en dehors de celle-ci, une formulation aqueuse dans une plage de dépose pouvant varier de 2 g/m2 à 25 g/m2 en matière sèche. Il existe de nombreux dispositifs permettant le couchage du papier les plus connus étant des dispositifs à lame traînante, à rouleaux, à rideau, à lame d'air, etc.. selon l'invention et de préférence le système employé est un dispositif à lame d'air utilisable hors machine à papier ou une coucheuse rideau. Le papier servant de support de couchage auquel est conféré par la couche des caractéristiques d'authentifiabilité et une aptitude d'imprimabilité spécifique est non fluorescent, ou de fluorescence, ou de phosphorescence, régulière, de préférence unie, et peut éventuellement être pré-couché. La caractéristique du fond papier, c'est à dire l'état de surface du support, sur lequel est appliquée la couche authentifiable est important, car les points authentifiables doivent être aisément perceptibles à l' eil nu lorsque le papier est éclairé en lumière ultraviolette pour que le document sécurisé puisse être authentifié aisément suivant une méthode courante. Ce fond est de préférence non fluorescent, tel que cela est usuellement le cas pour de nombreux papiers de sécurité, dans ce but, lors de la fabrication du papier tous les azureurs optiques sont proscrits et certaines charges telles que l'oxyde de titane, par exemple, sont ajoutées à la pâte à papier pour absorber la fluorescence. Un autre moyen d'obtenir un papier non-fluorescent consiste à réaliser un pré-couchage sur un papier azuré avec une formulation absorbant la fluorescence et contenant l'oxyde de titane pré-cité, en quantité suffisante, typiquement plus de 5 g/m2. Il est également envisagé l'emploi d'un papier support luminescent, c'est à dire fluorescent ou phosphorescent de manière régulière, le plus homogène possible dans le but de réaliser un fond de sécurité spécifique sur lequel les points authentifiables sont nettement perceptibles. Un tel fond peut être obtenu par le support papier lui-même en introduisant un agent fluorescent, cet agent étant de préférence blanc ou faiblement coloré en lumière de jour pour ne pas modifier la nuance du papier final et est introduit en masse du papier ou par la presse encolleuse, ou encore au moyen d'un outil de couchage dessous la couche authentifiable contenant les points. Cet agent de fluorescence ou de phosphorescence est bien évidemment différent des azureurs optiques traditionnellement employés et la fluorescence bleue-blanche est donc exclue. De préférence le fond luminescent régulier présente une couleur jaune ou rouge. Selon une variante importante le fond fluorescent ou phosphorescent régulier est amené par la couche elle-même contenant les points authentifiables, dans ce cas le pigment ou le colorant est dispersé en même temps que la charge utilisée dans la couche authentifiable, ou tout simplement dans l'eau avant addition des liants, pour que la répartition soit la meilleure possible et le fond très uni. Il est possible, en fonction de la quantité de pigment fluorescent ou phosphorescent ajouté, d'obtenir un fond régulier plus ou moins intense et plus ou moins homogène. Une légère hétérogénéité peut également éventuellement être recherchée pour renforcer la difficulté des faussaires à contrefaire le papier. Cette hétérogénéité peut en effet être réalisée avec une dose minimale, typiquement moins de 5 g/m2, de pigment luminescent déposé sur le papier, et en combinant cette faible quantité avec un support absorbant, peu collé ou très poreux, de façon à favoriser une pénétration différentielle de la formulation de couchage dans le support et conduire à une hétérogénéité de l'effet luminescent. Les hétérogénéités localisées aux flocs ou aux micro-flocs de la pâte à papier, de tailles de l'ordre de 0.3 à 2 centimètres, conduisent à une perception globalement régulière du fond lorsque le papier est observé à l'échelle de la feuille au format A4. Sans exclure cette possibilité d'hétérogénéité un fond uni est préféré. Selon l'invention la couche authentifiable amène une caractéristique spécifique d'imprimabilité améliorant la faculté de personnalisation du papier. Par personnalisation du papier il doit être compris les moyens permettant d'imprimer des données variables sur des documents, c'est à dire de manière non limitative des photos d'identité sur des passeports, des permis de conduire, des cartes d'identité, etc... des adresses, des noms, des informations bancaires sur des chèques, des logos, des messages publicitaires personnalisés sur des bons cadeaux, des chèques repas, des chèques vacances, etc... des caractères magnétiques permettant le traitement automatisé des documents et tout autre élément qu'il est nécessaire d'imprimer à l'unité ou en petite quantité. Lesquels moyens permettant la personnalisation des documents peuvent être l'impression jet d'encre, cela est de plus en plus commun, l'impression xérographique ou laser, l'impression transfert thermique et de manière générale toutes les techniques d'impressions numériques. Dans l'ensemble des techniques pré-citées l'impression jet d'encre est particulière car elle nécessite un papier couché très spécifique pour qu'une qualité d'impression acceptable soit obtenue. Les autres techniques peuvent employer des papiers non spécifiquement traités, non couchés par exemple, avec un résultat d'impression convenable, le problème de ces papiers se situant alors au niveau de la sécurisation des données appliquées, le problème du grattage des toners par les faussaires pour modifier les impressions étant bien connu. Selon l'invention le moyen d'authentifier le papier couché possédant une caractéristique d'imprimabilité spécifique est l'introduction de points authentifiables dans la couche elle-même, lesquels points sont fabriqués dans un procédé par précipitation mettant en oeuvre, de préférence, l'un des ingrédients de la couche. Les points réalisés dans le procédé par précipitation sont de tailles très hétérogènes afin d'éviter les contrefaçons, en moyenne supérieurs à 30 p, la taille et la répartition granulométrique des amas formés varie en fonction de paramètres contrôlables tels que la concentration des solutions, les vitesses d'introduction, la puissance d'agitation, etc.... Les points authentifiables sont réalisés par un procédé de précipitation ne nécessitant aucune phase de séchage et d'isolement des points avant introduction dans la formulation de couchage complète, prête à être appliquée sur le papier. Le principe de fabrication des points consiste à employer une préparation aqueuse anionique de pigments ou une dispersion anionique de composés organiques insolubles dans l'eau et de réaliser une précipitation contrôlée en milieu fortement cationique par choc ionique. Le procédé emploie de préférence, mais non exclusivement, des constituants pouvant être additionnés de manière synergique à des composés utiles dans les formulations jet d'encre ou dans les formulations d'amélioration d'imprimabilité connues. Il est ainsi obtenu simultanément des couches authentifiables au moyen des points précipités et des propriétés d'imprimabilité remarquables avec les techniques d'impression numériques. Les caractéristiques authentifiables des points précipités varient en fonction des pigments utilisés, ainsi, et de manière non limitative, les points authentifiables peuvent être par exemple fluorescents, phosphorescents, thermochromes, photochromes, détectables aux rayons infra-rouges, opaques aux rayons ultraviolets ou aux rayons X, constitués de particules magnétiques, de traceurs radioactifs, d'éléments à signatures spectroscopiques spécifiques, de particules iridescentes, de marqueurs ADN ou de réactifs chimiques identifiables au moyen de coréactants adaptés. Plus précisément des points authentifiables jaunes ou rouges sous lumière ultraviolette sont obtenus par l'emploi de pâtes fluorescentes telles que commercialisées sous la marque FLUOPRINT LSC par la société LAMBERTI, des points phosphorescents jaunes peuvent être obtenus avec une pâte pigmentaire contenant du pigment phosphorescent jaune référencé Green CD 117 de la marque LUMILUX commercialisé par la société HONEYWELL. Différentes couleurs de fluorescence et de phosphorescence avec des pigments blancs, faiblement colorés ou visibles en lumière du jour, peuvent être utilisés suivant l'effet visuel désiré. Des points authentifiables par thermochromie peuvent être obtenues par précipitation d'une émulsion thermochromique RT-33W de la société KELLY'S. D'autres couleurs et d'autres références sont accessibles chez différents fournisseurs suivant la température de changement de couleur souhaitée et la couleur des points désirée. Des points irisés sont réalisables au moyen des pigments de la marque IRIODINE commercialisée par la société MERCK, par exemple. Des points détectables au rayonnement infra-rouge peuvent être obtenus par précipitation du pigment référencé IR CD 170 de la marque LUMILUX 35 commercialisé par la société HONEYWELL. Des points opaques aux rayons ultraviolets sont réalisables au moyen de divers pigments et notamment de l'oxyde de titane ou de l'oxyde de zinc, des points opaques aux rayons X sont réalisables au moyen de pigments de baryum ou de plomb. Différents traceurs radioactifs et des mélanges pigmentaires contenant des proportions connues d'éléments ayant des spectres caractéristiques en fluorescence X sont utilisables pour réaliser des points authentifiables disposant de signatures spectroscopiques uniques. Il est à noter que le mélange de tels pigments dans des proportions bien définies peut conduire à la réalisation de codes de marquage très précis et très nombreux, permettant par exemple de codifier des fournisseurs, des dates de fabrications et diverses données attachées au document. Des particules magnétiques et divers composés insolubles en phase aqueuse peuvent également être employés pour former les points. Parmi les composés chimiques réactifs, insolubles en phase aqueuse, il faut citer des colorants organo-solubles identifiables au moyen de solvants, des indicateurs colorés insolubles ou très peu solubles dans l'eau tel que la phénolphtaléine et qui conduisent à des réactions colorées en présence du révélateur adapté... Des marqueurs ADN peuvent également être incorporés en quantités variables avec d'autres pigments, fluorescents par exemple, dans la pâte pigmentaire, de manière à ce que les marqueurs puissent être repérés et extraits pour identification. De vastes possibilités d'authentification sont possibles, les points précipités pouvant être visibles en lumière naturelle ou pas suivant les besoins et les applications. De manière avantageuse il sera procédé à des combinaisons de pigments en vue d'obtenir des effets complémentaires renforçant la sécurité du document, par exemple il peut être additionné différents types de points, chacun présentant une caractéristique authentifiable particulière, par exemple des points phosphorescents et des points opaques, des points fluorescents de couleurs différentes de celle du fond sous éclairage ultraviolet et invisibles en lumière naturelle ainsi que des points thermochromes visibles en lumière naturelle et authentifiables par une source de chaleur, etc... Il peut également être envisagé des authentifications multiples sur le même point, par exemple la fluorescence en une couleur et la phosphorescence en une autre, la caractéristique d'iridescence et la thermochromie, l'opacité aux rayons ultraviolets ou aux rayons X et la réaction avec un agent chimique, etc... Des combinaisons multiples incluant trois niveaux d'authentification sur le même point ou sur des points différents sont envisageables: - de manière à ce que la vérification du document puisse être directe, sans appareillage, au moyen par exemple de la variation d'opacité liée aux points précipités, au moyen des couleurs ou d'un effet de contraste entre des blancheurs différentes entre les points et le fond papier, de l'effet d'irisation ou de tout autre effet optique, - de manière à ce que l'authentification soit réalisable au moyen d'un appareillage rudimentaire, telle qu'une lampe ultraviolette par exemple, si les points sont fluorescents ou phosphorescents, ou d'un élément chauffant dans le cas de la thermochromie, - et de manière sophistiquée si les points présentent un spectre en fluorescence X particulier, contiennent des particules magnétisées ou des marqueurs ADN ou sont réactifs en présence de co-réactants adaptés. Si de plus un fond luminescent homogène est associé aux points, phosphorescent par exemple, il est obtenu un document de sécurité très 15 compliqué à contrefaire par des faussaires. La réalisation d'un document sécurisé au moyen d'une couche jet d'encre disposant de points authentifiables est intéressante dans d'autres domaines d'application que la sécurité des documents, un secteur concerné est la protection des oeuvres d'art. En effet, depuis quelques années de nombreux artistes n'impriment plus leurs oeuvres en lithographie mais avec des imprimantes jet d'encre de grands formats. Le nombre d'exemplaires de ces oeuvres est limité et il doit être respecté une stricte déontologie pour qu'un piratage numérique n'entraîne pas l'apparition de copies illicites sur le marché, aussi une protection au moyen d'un papier tel que réalisé selon l'invention permet d'éviter les copies et autorise l'authentification des oeuvres de manière certaine. Au sens de l'invention on entendra par papier de sécurité apte au jet d'encre avec une qualité photographique un papier permettant d'obtenir une impression couleur, avec une imprimante jet d'encre réglée en qualité photographique, caractérisée par un rendu moyen colorimétrique élevé. A titre indicatif, pour une impression avec une imprimante EPSON STYLUS PHOTO 750 dans la configuration d'impression suivante: option du papier: papier jet d'encre de qualité photo, option: couleur, option paramètres de qualité : optimale. Suivant les systèmes d'exploitation d'autres configurations sont accessibles, il est retenu la configuration automatique de base disponible après la sélection de la qualité du papier. Sera considéré comme imprimable en jet d'encre avec une qualité photographique, un papier dont l'impression obtenue dans les conditions ci-dessus définies sera caractérisée par une densité colorimétrique mesurée avec un densitomètre GRETAG MACBETH D19C, correspondant à la moyenne arithmétique des 3 densités optiques des couleurs mesurées sur une mire réalisée avec des aplats formés de couleurs pures: 100% cyan, 100% magenta, 100% jaune, supérieure ou égale à 0.85 et de préférence supérieure ou égale à 0.90. Lors de la réalisation d'un papier apte à l'impression jet d'encre de qualité photographique les points authentifiables sont obtenus par précipitation d'une préparation pigmentaire aqueuse dans un agent cationique, lequel agent est utilisable également comme floculant des encres jet d'encre, cette opération de précipitation étant réalisée dans une étape préalable à l'introduction dans la formulation de la couche jet d'encre dudit agent floculant de colorants. Plus précisément la précipitation des points est réalisée dans une opération séparée de celle de la réalisation de la formule de couchage. Une dispersion pigmentaire aqueuse anionique de pigment fluorescent est introduite lentement dans le floculant des encres jet d'encre placé sous forte agitation, lequel floculant de nature cationique est utilisé tel que délivré commercialement. Le choc ionique provoque la précipitation du pigment fluorescent en points de tailles variables. Cette préparation est maintenue sous agitation pendant la préparation de la sauce jet d'encre réalisée de manière traditionnelle, par exemple en dispersant la silice dans de l'eau, en ajoutant le liant alcool polyvinylique puis en additionnant les divers additifs. La préparation des points authentifiables dans le floculant de colorants est ajoutée en dernier dans la formulation et la composition est ensuite enduite sur coucheuse à lame d'air. Une dépose sèche de l'ordre de 7 à 10 g/m2 est effectuée. Des exemples typiques de floculants de colorants utilisables pour la préparation des points sont des sels d'aluminium tels que l'alun, des polychlorures d'aluminium et des produits cationiques dérivés dont un exemple caractéristique est le CARTAFIXO LA commercialisé par la société CLARIANT. L'invention comprend également le procédé permettant de réaliser le papier couché de sécurité apte à une impression jet d'encre de qualité photographique. Ledit procédé consiste à préparer et à enduire une formulation contenant des points authentifiables et est caractérisé en ce que lesdits points authentifiables sont obtenus par précipitation d'une préparation pigmentaire aqueuse anionique dans un agent cationique utilisé également comme floculant des encres jet d'encre dans la couche, lequel floculant étant introduit avec lesdits points authentifiables, à la suite d'une préparation séparée, dans la formulation de la couche jet d'encre. Il est en effet particulièrement avantageux d'utiliser le floculant des encres jet d'encre pour fabriquer les points authentifiables car ainsi la préparation authentifiable est totalement compatible avec la formulation jet d'encre et les points précipités restent bien formés lorsqu'ils sont introduits dans ladite formulation. L'emploi d'un autre type de composé pour la précipitation conduit à une perte de performance de la formule jet d'encre et même éventuellement à une floculation de cette préparation. De nombreux essais ont conduit au constat qu'il est préférable d'utiliser des sels d'aluminium et ses dérivés de préférence à d'autres agents de précipitation, sans que ceux- ci soient exclus. En ce qui concerne les autres moyens d'impression du papier et plus particulièrement les autres techniques numériques telles que l'impression reprographique et la technique dite d'impression laser le papier couché est fabriqué en utilisant un liant hydrosoluble compatible avec l'agent cationique utilisé pour la fabrication des points authentifiables. Lesdits points précipités étant fabriqués de le même façon et avec les même constituants que ceux décrits dans la technique du jet d'encre. La modification essentielle vient de la formulation de couche dans laquelle sont introduits les points précipités. Cette formulation peut contenir ou pas des charges pour l'amélioration de la blancheur et de l'imprimabilité classique du papier telles que carbonate, kaolin, silicate d'aluminium, etc... et divers autres additifs classiquement connus. La particularité essentielle de la formulation est l'utilisation majoritaire de liants hydrosolubles tels que les alcools polyvinyliques (PVA) ou les amidons, compatibles avec des milieux fortement cationiques, par opposition aux couches classiques dans lesquelles il est introduit majoritairement comme liant des latex et des émulsions de polymères synthétiques. Préférentiellement la couche contenant les points authentifiables est composée de PVA et/ou d'amidon dans une proportion de l'ordre de 70% à 90% de la matière sèche. Les autres produits constitutifs de la couche, en dehors des points authentifiables introduits dans une faible proportion de la matière sèche, typiquement moins de 5%, pouvant être des résines solubles en phase aqueuse de nature cationique, des polyvinylpyrolidones, ou divers polymères compatibles avec le milieu cationique ainsi que des agents de collage de la famille styrène anhydride maléique. Certaines formulations de couchage permettent d'obtenir un papier compatible avec tous les types d'imprimantes de personnalisation, il peut par exemple être envisagé des liants tels que des PVA cationisés, plus particulièrement la référence POVAL CM318 de la société KURARAY qui permet d'obtenir un couchage transparent disposant d'une aptitude jet d'encre améliorée et compatible avec les techniques d'impression classiques telles que l'offset ou la flexographie ainsi qu'avec les techniques numériques telles que la reprographie et l'impression laser. De la même manière que pour les couches jet d'encre il est tout à fait possible d'introduire un agent luminescent dispersé dans la couche pour obtenir un fond luminescent régulier avec des points précipités de couleurs de luminescence différentes, voire même non fluorescents, pour se détacher visiblement sur un fond coloré sous lumière ultraviolette. Une telle couche transparente présente également l'avantage du maintien de lavisualisation des éléments de sécurité contenus dans le support papier sous-jacent tels que les fibres de sécurité ou les filigranes. En fonction du liant introduit, compatible avec le milieu cationique, l'aptitude à la fixation des toners reprographiques ou laser sera plus ou moins grande et l'homme du métier pourra définir les produits à utiliser en fonction de la personnalisation ultérieure du papier et de son utilisation finale. De nombreux liants ayant été décrits dans l'art antérieur pour cette application. De façon préférée il sera retenu les alcools polyvinyliques et les produits dérivés comme cela a été indiqué précédemment ainsi que des agents de collage de la famille styrène anhydride maléique. Bien entendu de nombreux produits peuvent être additionnés dans la couche authentifiable pour des effets variés tels que des colorants, divers liants ou agents de collage compatibles pour renforcer la solidité de surface du papier et des additifs variés, sans sortir du cadre de l'invention. Il peut également être introduit divers réactifs classiquement connus pour amener des caractéristiques d'infalsifiabilté aux papiers, par exemple des sels de manganèse pour que le papier soit protégé vis à vis des falsifications avec des agents oxydants de type eau de javel ou des bases fortes comme la soude ou la potasse, etc... Dans le procédé revendiqué les fibres utilisées pour réaliser le papier support peuvent être cellulosiques ou/et des linters de coton, pour tout ou partie, en association ou pas avec des fibres synthétiques ou des fibres d'autres natures. Tous les additifs traditionnellement utilisés en papeterie tels que charges additionnelles (talc, kaolin, carbonate de calcium...), agents de collage, de rétention, colorants, etc... peuvent être employés dans le papier support qui peut être assez banal, et cela sans sortir du cadre de l'invention. La texture de surface du papier support peut être forte ou inexistante, le papier peut être filigrané ou pas, de grammage élevé ou bas, sans sortir du cadre de l'invention qui est d'amener une caractéristique d'imprimabilité simultanément à des moyens d'authentification sous forme de points. EXEMPLE 1 Selon un exemple avantageux de réalisation de l'invention, un papier de sécurité couché est fabriqué en enduisant un support papier filigrané non fluorescent de 95 g/m2 avec une formulation de couche contenant en pourcentage de la matière sèche totale: 60% de silice, 25% de PVA, 5% d'additifs divers comprenant des agents pour la dispersion de la silice, des agents antimousses, des agents d'étalement, des insolubilisants des liants et 10% d'un agent cationique pour la floculation des encres, du CARTAFIX LA de la société CLARIANT, contenant des points précipités phosphorescents en jaune sous l'action de la lumière ultraviolette et invisibles en lumière naturelle. Les points sont formés par précipitation d'une formulation pigmentaire en dispersion aqueuse contenant 75% de matière sèche et composée d'un pigment phosphorescent 2330 LBY GREEN de la société USR OPTONIX et d'une petite proportion d'une résine acrylique anionique pour favoriser la dispersion du pigment en phase aqueuse. L'ensemble étant introduit dans la quantité de CARTAFIX LA nécessaire pour atteindre 10% de la matière sèche dans la formulation de couchage. L'introduction de la dispersion pigmentaire dans le CARTAFIX LA étant réalisée lentement, ce dernier composé étant placé sous une forte agitation de manière à former des points phosphorescents de petites tailles. La couche authentifiable est déposée à raison de 7 g/m2 en poids sec au moyen d'une coucheuse à lame d'air. Le papier couché obtenu présente un aspect blanc habituel en lumière du jour, sous l'action de la lumière ultraviolette les points phosphorescents apparaissent en jaune, répartis de manière aléatoire sur la surface du papier avec des hétérogénéités de tailles importantes. Lorsque l'éclairement ultraviolet est coupé la phosphorescence des points est nettement perceptible. Le papier imprimé en jet d'encre avec une imprimante EPSON STYLUS PHOTO 750 selon les paramètres définis précédemment présente une qualité d'impression photographique, la définition de l'impression est très bonne, telle qu'elle est habituellement obtenue avec un papier couché mat jet d'encre présent sur le marché. Les densités optiques mesurées avec le densitomètre GRETAG MACBETH D19C sur des aplats cyan, magenta et jaune conduisent à une valeur moyenne de 0.97, soit donc une performance très satisfaisante qui autorise l'impression de photos d'identité sur un document de type passeport. EXEMPLE 2: Un papier de 95 g/m2 servant de support de couche et normalement azuré est pré-couché sur une seule face au moyen d'un dispositif de type "Blade Metering Size Press" sur machine à papier avec une couche contenant une forte proportion d'oxyde de titane de manière à déposer une quantité sèche de cette charge de l'ordre de 7 g/m2. Cette pré-couche servant à masquer la fluorescence du support papier. Il est ensuite appliqué sur cette pré-couche une formulation de couchage contenant un mélange pigmentaire formé de silice à raison de 70% de la proportion du mélange pigmentaire sec, et de pigment fluorescent en rouge de la société GLOWBUG référencé RED S à raison de 30%, lequel mélange pigmentaire représente 60% de la matière sèche globale de la formulation de couchage. Du PVA est ajouté à hauteur de 30% de cette matière sèche de couche puis est introduit 10% d'une préparation de points identique à celle de l'exemple 1. La face pré-couchée du papier est enduite sur une coucheuse à lame d'air 20 pour déposer 10 g/m2 de la couche authentifiable. Le papier de sécurité couché ainsi obtenu présente une authentification en feuillets sous l'action des rayons ultraviolets, en effet la face non pré-couchée et non couchée présente la fluorescence bleutée d'un papier normal alors que la face couchée avec la couche authentifiable présente une fluorescence rouge légèrement hétérogène sur un fond sombre et sur laquelle se distinguent nettement les points fluorescents jaunes, lesquels points présentent une phosphorescence caractéristique lorsque l'éclairement est coupé. Ce papier est apte à l'impression jet d'encre de qualité photographique et conduit à des performances identiques à celles de l'exemple 1. Un tel papier peut être utilisé pour l'impression de chèques cadeaux en petites quantités avec des graphismes sophistiqués et des couleurs éclatantes. EXEMPLE 3: Un papier d'art de 180 g/m2 constitué de 100% de fibres de linters de coton et texturé sur machine à papier au moyen de feutres marqueurs et non fluorescent est enduit en lame d'air avec la formulation authentifiable contenant en pourcentage de la matière sèche totale: 60% de silice, 30% de PVA et 10% d'un agent cationique pour la floculation des encres, du CARTAFIX LA de la société CLARIANT, contenant des points précipités authentifiables. Les points étant formés par précipitation d'une formulation pigmentaire en dispersion aqueuse contenant 75% de matière sèche et composée en proportions identiques d'un mélange d'oxyde de titane, de pigment fluorescent RED S de la société GLOWBUG et de pigment référencé IR CD 170 de la marque LUMILUX commercialisé par la société HONEYWELL, les trois pigments étant mélangés avec une petite proportion de résine acrylique anionique et de l'eau. L'ensemble pigmentaire étant introduit dans la quantité de CARTAFIX LA nécessaire pour atteindre 10% de la matière sèche dans la formulation de couchage. L'introduction de la dispersion pigmentaire dans le CARTAFIX LA étant réalisé lentement, ce dernier produit étant placé sous une forte agitation de manière à former des points de petites tailles. La couche authentifiable est déposée à raison de 10 g/m2 en poids sec au moyen d'une coucheuse à lame d'air. Le papier obtenu est authentifiable selon trois niveaux distincts présents sur chaque point: directement par l'observation du papier en lumière transmise à travers la feuille, les points apparaissent opaques par rapport au fond papier, au moyen d'un lampe ultraviolette qui montre la fluorescence rouge des points et au moyen d'un appareil délivrant un faisceau infrarouge qui met également en évidence une coloration des points sous ce type d'éclairage. Le papier d'art couché ainsi obtenu est blanc, rien ne le distingue d'un papier d'art du même type, il est apte à une impression jet d'encre de qualité photographique, notamment sur une imprimante EPSON STYLUS PHOTO 750 et dans les conditions précédemment définies, ainsi que sur des imprimantes de grands formats pour la reproduction d'oeuvres d'art avec une grande qualité. Lesquelles oeuvres d'art étant alors protégées contre les copies au moyen des points authentifiables inclus dans la couche. L'artiste en contrôlant l'approvisionnement en papier peut éviter une utilisation abusive de son oeuvre numérisée et possède des moyens de lutte contre la contrefaçon. EXEMPLE 4: Un papier support identique à celui de l'exemple 1 est enduit avec une formulation de couche contenant en pourcentage de la matière sèche totale: 60% de silice, 25% de PVA, 5% d'additifs divers comprenant des agents pour la dispersion de la silice, des agents antimousses, des agents d'étalement, des insolubilisants des liants et 10% d'un agent cationique pour la floculation des encres, du CARTAFIX LA de la société CLARIANT, contenant deux catégories de points, des points précipités phosphorescents en jaune et des points fluorescents en rouge sous l'action de la lumière ultraviolette et invisibles en lumière naturelle. Les deux catégories de points étant fabriquées séparément. Les points sont formés par précipitation d'une première formulation pigmentaire en dispersion aqueuse contenant 75% de matière sèche et composée d'un pigment phosphorescent 2330 LBY GREEN de la société USR OPTONIX et d'une petite proportion d'une résine acrylique anionique pour la dispersion du pigment avec de l'eau. L'ensemble étant introduit dans la quantité de CARTAFIX LA nécessaire pour atteindre 5% de la matière sèche dans la formulation de couchage. L'introduction de la dispersion pigmentaire dans le CARTAFIX LA étant réalisé lentement, ce dernier produit étant placé sous une forte agitation de manière à former des points phosphorescents jaunes de petites tailles. Une deuxième formulation pigmentaire contenant 75% de matière sèche est préparée en dispersion aqueuse et est composée d'un pigment fluorescent rouge RED P555 de la société USR OPTONIX et d'une petite proportion d'une résine acrylique anionique pour la dispersion du pigment avec de l'eau. L'ensemble étant introduit dans la quantité de CARTAFIX LA nécessaire pour atteindre 5% de la matière sèche dans la formulation de couchage. L'introduction de la dispersion pigmentaire dans le CARTAFIX LA étant réalisée brutalement, ce dernier produit étant placé sous une agitation modérée de manière à former des points fluorescents rouges de grandes tailles. La couche authentifiable est déposée à raison de 8 g/m2 en poids sec au moyen d'une coucheuse disposant de barres filetées. Le papier couché obtenu présente un aspect blanc habituel en lumière du jour, sous l'action de la lumière ultraviolette deux types de points distincts sont visibles: des points phosphorescents jaunes majoritairement de petites tailles et des points fluorescents rouges majoritairement de grandes tailles, répartis de manière aléatoire sur la surface du papier. Lorsque l'éclairement ultraviolet est coupé la phosphorescence des points jaunes est nettement perceptible. Le papier imprimé en jet d'encre avec une imprimante EPSON STYLUS PHOTO 750 selon les paramètres définis précédemment présente une qualité d'impression photographique, la définition de l'impression est très bonne, telle qu'elle est habituellement obtenue avec un papier couché mat jet d'encre présent sur le marché. Ce papier peut être utilisé pour fabriquer des documents d'identité, des bons cadeaux ou divers documents personnalisables en impression jet d'encre. EXEMPLE 5: Un papier support de 95 g/m2 filigrané et contenant des fibres fluorescentes invisibles jaunes est enduit avec la formulation de couchage contenant en proportion de la matière sèche totale 90% de PVA POVAL CM318 de la société KURARAY et 10% d'une préparation contenant des points authentifiables. Les points étant formés par précipitation d'une formulation pigmentaire en dispersion aqueuse contenant 75% de matière sèche et composée en proportions égales d'un mélange de sulfate de baryum et de pigment fluorescent RED S commercialisé par la société GLOWBUG, les deux pigments étant mélangés avec une petite proportion de résine acrylique anionique et de l'eau. L'ensemble pigmentaire étant introduit dans la quantité de CARTAFIX LA nécessaire pour atteindre 10% de la matière sèche dans la formulation de couchage. L'introduction de la dispersion pigmentaire dans le CARTAFIX LA étant réalisé rapidement, ce dernier produit étant placé sous une faible agitation de manière à former des points de grandes tailles. Le papier est enduit avec une coucheuse à lame d'air avec 6 g/m2 de couche 20 authentifiable et peut être identifié : É au moyen de l'observation directe en transvision, les points apparaissant opaques par rapport au reste de la feuille, É au moyen d'un éclairage ultraviolet qui révèle les points fluorescents rouges de grandes tailles, É et au moyen de rayons X qui permettent une localisation et une cartographie très précise de la surface à la suite d'une analyse d'image. Laquelle analyse d'image indique par exemple le nombre, la dimension moyenne ainsi que l'hétérogénéité de répartition des points et fournit une carte précise de leur localisation. Lesquelles informations pouvant être numérisées et stockées dans le document lui-même lors de la personnalisation de l'impression à l'aide d'une technique connue de cryptage et d'enregistrement des données. Le couchage est en outre transparent ce qui permet de visualiser le filigrane et les fibres fluorescentes contenues dans le papier support. Le papier couché ainsi fabriqué est compatible avec une impression jet d'encre de qualité photographique et compatible avec toutes les techniques de personnalisation numériques telles que reprographie et impression laser, transfert thermique, etc... La fixation du toner laser est améliorée par rapport à celle du papier non traité. Compte tenu de la multiplicité des combinaisons de produits authentifiables et de méthodes d'authentification de très nombreuses variantes sont possibles sans sortir du cadre de l'invention. Il a déjà été cité les combinaisons d'authentifications sur un même point ou sur des points différents, il est également important de noter que du fait de la répartition aléatoire des points authentifiables chaque document final contient un nombre de points variable et une répartition géographique de ceux-ci spécifique qui en fait un exemplaire unique, en conséquence de très nombreuses techniques de détection qui emploient une analyse de la surface du papier sont utilisables pour adjoindre au document une mesure ou une image représentative. Il est ainsi tout à fait envisageable de former une cartographie de la surface du papier avec les localisations dans les deux dimensions des points authentifiables au moyen d'un appareil adapté à la détection d'une authentification particulière telle que le magnétisme, l'opacité aux rayons X par exemple. Les papiers de sécurité couchés authentifiables peuvent être réalisés dans tous les grammages possibles, lesquels papiers peuvent avoir des caractéristiques physiques quelconques ou très particulières, sans sortir du cadre de l'invention. La couche authentifiable peut être déposée à des quantités variées et avec des coucheuses très diverses, y compris celles disposant de systèmes à rouleaux. Il peut être envisagé d'ajouter dans la couche des microfibrilles, divers agents 25 de marquages connus pour être utilisés dans la masse du papier, sans sortir du cadre de l'invention. Bien entendu, l'invention n'est pas limitée aux modes de réalisation décrits et représentés à titre d'exemples, mais elle comprend aussi tous les équivalents techniques ainsi que leurs combinaisons. REVENDICATIONS 1- Papier de sécurité couché caractérisé par le fait qu'une couche authentifiable est déposée sur un support ou un papier pré-couché, non fluorescent, ou comportant une luminescence formant un fond régulier, et par le fait que ladite couche authentifiable amène simultanément au papier: - une caractéristique d'imprimabilité spécifique améliorant la faculté de personnalisation par impression du papier, et - au moins une sorte de points authentifiables de tailles hétérogènes, typiquement supérieures à 30 p, lesquels points étant nettement perceptibles à I'oeil nu lorsque le fond est illuminé sous lumière ultraviolette et ne modifiant pas substantiellement la blancheur du papier. 2- Papier de sécurité couché selon la revendication 1 dans lequel les points authentifiables sont réalisés par un procédé de précipitation ne nécessitant aucune phase de séchage et d'isolement des points authentifiables avant introduction dans la formulation de couchage. 3- Papier de sécurité couché selon la revendication 1 dans lequel la faculté de personnalisation par impression du papier est une aptitude à l'impression par jet d'encre avec une qualité photographique. 4- Papier de sécurité couché selon la revendication 3 dans lequel la couche jet d'encre contient un agent floculant des encres jet d'encre, de nature cationique, utilisable pour la fabrication des points authentifiables selon un procédé de précipitation effectué dans une étape séparée de celle de la réalisation de la couche jet d'encre. 5- Papier de sécurité couché selon la revendication 1 dans lequel les points authentifiables sont d'une couleur de fluorescence ou de phosphorescence différente de celle d'un fond régulier luminescent détectable au moyen d'un éclairage ultraviolet, lequel fond ne modifiant pas substantiellement la blancheur du papier et étant invisible en lumière naturelle, lequel fond régulier présentant une fluorescence différente de celle obtenue au moyen d'azureurs du papier et classiquement blanche ou bleutée sous éclairage ultraviolet. 6- Papier de sécurité couché selon la revendication 1 dans lequel les points authentifiables sont fluorescents, phosphorescents, thermochromes, photochromes, détectables aux rayons infra-rouges, opaques aux rayons ultraviolets ou aux rayons X, constitués de particules magnétiques, de traceurs radioactifs, d'éléments à signatures spectroscopiques spécifiques, de particules iridescentes, de marqueurs ADN ou de réactifs chimiques identifiables au moyen de co-réactants adaptés. 7- Papier de sécurité couché selon la revendication 1 dans lequel les points authentifiables sont composés d'une combinaison d'au moins deux caractéristiques d'authentification distinctes sur chaque point élémentaire, telles que par exemple la fluorescence et la phosphorescence, la thermochromie et la fluorescence, la thermochromie et la photochromie, l'opacité aux rayons ultraviolets et le magnétisme etc... 8- Papier de sécurité couché selon la revendication 1 contenant au moins deux catégories de points, authentifiables différemment, par exemple des points fluorescents de couleurs différentes de celle du fond sous éclairage ultraviolet et invisibles en lumière naturelle, mélangés avec des points thermochromes visibles en lumière naturelle et authentifiables par une source de chaleur, etc... 9- Papier de sécurité couché selon la revendication 1 possédant au moins une authentification directe sans appareillage, au moins une authentification avec une lampe ultraviolette et au moins une authentification dissimulée et détectable au moyen d'un appareillage sophistiqué. 10- Procédé de fabrication d'un papier couché de sécurité selon les revendications 3 ou 4 apte à une impression en jet d'encre de qualité photographique caractérisé en ce que les points authentifiables sont obtenus par précipitation d'une préparation pigmentaire aqueuse anionique dans un agent cationique utilisé également comme floculant des encres jet d'encre dans la couche, lequel floculant étant introduit avec lesdits points authentifiables, à la suite d'une préparation séparée, dans la formulation de la couche jet d'encre.